БИТУМНОЕ ВЯЖУЩЕЕ ВЕЩЕСТВО ДЛЯ ПОЛУЧЕНИЯ НИЗКОТЕМПЕРАТУРНОГО АСФАЛЬТА ИЛИ МАТЕРИАЛОВ ПОКРЫТИЙ

1. Битумное вяжущее вещество, содержащее по меньшей мере один битум и содержащее от 0,1 до 5 мас.%, относительно массы битумного вяжущего вещества, по меньшей мере одного производного талового масла, одного или в смеси, и по меньшей мере один сложный моноэфир жирной кислоты.
2. Битумное вяжущее вещество по п.1, содержащее от 0,5 до 5 мас.% производного талового масла и сложного моноэфира жирной кислоты относительно массы битумного вяжущего вещества, предпочтительно от 1 до 5 мас.%.
3. Битумное вяжущее вещество по п.1, содержащее от 0,1 до 1,5 мас.% производного талового масла и сложного моноэфира жирной кислоты относительно массы битумного вяжущего вещества, предпочтительно от 0,5 до 1 мас.%.
4. Битумное вяжущее вещество по п.1, где производное талового масла выбрано из необработанных таловых масел, дистиллированных таловых масел, жирных кислот талового масла, смоляных кислот талового масла и пека талового масла, отдельно или в смеси.
5. Битумное вяжущее вещество по п.1, где сложный моноэфир жирной кислоты представляет собой сложный алкиловый моноэфир, выбранный из метиловых, этиловых, пропиловых, бутиловых сложных моноэфиров, отдельно или в смеси.
6. Битумное вяжущее вещество по п.1, где жирная кислота сложного моноэфира жирной кислоты представляет собой жирную кислоту, содержащую от 6 до 24 атомов углерода, предпочтительно от 14 до 22 атомов углерода, более предпочтительно от 16 до 20 атомов углерода, и предпочтительно содержащую 18 атомов углерода.
7. Битумное вяжущее вещество по п.1, содержащее также полимер.
8. Битумное вяжущее вещество по п.1, содержащее также сшивающий агент.
9. Битумное вяжущее вещество по п.1, где массовое соотношение производного талового масла и сложного моноэфира жирной кислоты составляет от 5:95 до 45:55, предпочтительно от 10:90 до 40:60, более предпочтительно от 20:80 до 30:70.
10. Битумное вяжущее вещество по п.1, где массовое соотношение производного талового масла и сложного моноэфира жирной кислоты равно 50:50.
11. Битумное вяжущее вещество по п.1, где массовое соотношение производного талового масла и сложного моноэфира жирной кислоты составляет от 55:45 до 95:5, предпочтительно от 60:40 до 90:10, более предпочтительно от 70:30 до 80:20.
12. Способ получения битумного вяжущего вещества по п.1, где температура смешивания битума, производного талового масла и сложного моноэфира жирной кислоты составляет от 100°С до 170°С, предпочтительно от 110°С до 150°С, более предпочтительно от 120°С до 130°С.
13. Битумная смесь, содержащая битумное вяжущее вещество по п.1 и заполнители, необязательно содержащие мелкие частицы, песок и каменную крошку.
14. Асфальт, содержащий битумное вяжущее вещество по п.1 и наполнители, такие как мелкие частицы, песок и каменная крошка.
15. Способ получения битумной смеси по п.13, включающий смешивание битумного вяжущего вещества, как определено в п.1, с заполнителями, при котором температура покрывания составляет от 100°С до 150°С, предпочтительно от 110°С до 140°С, более предпочтительно от 120°С до 130°С.
16. Способ получения битумной смеси по п.15, где битумное вяжущее вещество и заполнители находятся при температуре, составляющей от 100°С до 150°С, предпочтительно от 110°С до 140°С, более предпочтительно от 120°С до 130°С в процессе покрывания.
17. Способ получения битумной смеси по п.15, где температура обработки во время распределения смеси битумного вяжущего вещества/заполнителей составляет от 80°С до 130°С, предпочтительно от 90°С до 120°С, более предпочтительно от 100°С до 110°С.
18. Способ получения битумной смеси по п.15, где трамбовочная температура распределенной смеси составляет от 70°С до 120°С, предпочтительно от 80°С до 110°С, более предпочтительно от 90°С до 100°С.
19. Способ получения асфальта по п.14, включающий смешивание битумного вяжущего вещества, как определено в п.1, с наполнителями, при котором температура изготовления составляет от 140°С до 180°С, предпочтительно от 150°С до 170°С.
20. Способ получения асфальта по п.19, при котором битумное вяжущее вещество и наполнители находятся при температуре, составляющей от 140°С до 180°С, предпочтительно от 150°С до 170°С, в процессе их смешивания.
21. Способ получения асфальта по п.19, при котором температура обработки в процессе заливки смеси битумного вяжущего вещества/наполнителей составляет от 120°С до 160°С, предпочтительно от 130°С до 150°С.
22. Производное талового масла, одно или в смеси, и сложный моноэфир жирной кислоты для применения в битумном вяжущем веществе для снижения температуры изготовления, обработки и/или трамбовочной температуры битумной смеси или для снижения температуры изготовления и/или температуры обработки асфальта.
23. Битумное вяжущее вещество, как определено в п.1, для снижения температуры изготовления, обработки и/или трамбовочной температуры битумной смеси или для снижения температуры изготовления и/или температуры обработки асфальта.
24. Смесь по п.13 или асфальт по п.14 для изготовления материалов поверхностных покрытий для дорог, проезжих частей, тротуаров, дорожных систем, городского строительства, полов, гидроизоляции зданий или строительных работ, в частности в областях дорожного строительства для изготовления нижних слоев основания дорожного покрытия, слоев основания дорожного покрытия, фундаментов, верхних защитных слоев дорожного покрытия, таких как подстилающие слои дорожного покрытия и/или слои износа дорожного покрытия.